(57)【特許請求の範囲】
【請求項１】
合成繊維糸（１）を立体的に編んだ厚手シート状編織物（２）が、表て面皮（３）側と裏面皮（４）側となるように厚み方向中間位置でスライス状に切断分離され、上記表て面皮（３）又は上記裏面皮（４）を一面側とすると共に、他面側に多数の短繊維（５）が立毛突設され、さらに、全体的に帯電処理が施されているエアーフィルタであって、
上記合成繊維糸（１）が、曲げたときに毛羽立つような切り目が入れられ、又は多数の傷が付けられていることを特徴とするエアーフィルタ。
【請求項２】
合成繊維糸（１）を立体的に編んだ厚手シート状編織物（２）が、表て面皮（３）側と裏面皮（４）側となるように厚み方向中間位置でスライス状に切断分離され、上記表て面皮（３）又は上記裏面皮（４）を一面側とすると共に、他面側に多数の短繊維（５）が立毛突設され、さらに、全体的に帯電処理が施されていると共に、立毛突設された上記短繊維（５）がカールしているエアーフィルタであって、
上記合成繊維糸（１）が、曲げたときに毛羽立つような切り目が入れられ、又は多数の傷が付けられていることを特徴とするエアーフィルタ。
【請求項３】
合成繊維糸（１）を、曲げたときに毛羽立つような切り目を入れ、又は多数の傷を付けるとともに立体的に編んで厚手シート状編織物（２）を作り、該厚手シート状編織物（２）に帯電処理を施し、次に、上記厚手シート状編織物（２）を厚み方向中間位置でスライス状に切断分離して、表て面皮（３）・裏面皮（４）に多数の短繊維（５）が立毛突設した２枚のエアーフィルタ（Ｆ），（Ｆ）を作製することを特徴とするエアーフィルタの製法。
【請求項４】
合成繊維糸（１）を、曲げたときに毛羽立つような切り目を入れ、又は多数の傷を付けるとともに立体的に編んで厚手シート状編織物（２）を作り、次に、該厚手シート状編織物（２）を厚み方向中間位置でスライス状に切断分離して、表て面皮（３）・裏面皮（４）に多数の短繊維（５）が立毛突設した２枚のエアーフィルタ半製品（Ｘ1 ），（Ｘ1 ）を作製し、該エアーフィルタ半製品（Ｘ1 ）に帯電処理を施すことを特徴とするエアーフィルタの製法。
【請求項５】
合成繊維糸（１）を、曲げたときに毛羽立つような切り目を入れ、又は多数の傷を付けるとともに立体的に編んで厚手シート状編織物（２）を作り、次に、該厚手シート状編織物（２）を厚み方向中間位置でスライス状に切断分離して、表て面皮（３）・裏面皮（４）に立毛突設した多数の短繊維（５）を加熱して、上記短繊維（５）をカールさせて、２枚のエアーフィルタ半製品（Ｘ2 ），（Ｘ2 ）を作製し、その後、帯電処理を施すことを特徴とするエアーフィルタの製法。
【発明の詳細な説明】
【０００１】
【発明の属する技術分野】
本発明は、風の流れを必要とする家電製品や業務用の空気清浄用エアーフィルタに関する。
【０００２】
【従来の技術】
従来のエアーフィルタは、図12に示すように、丸い波形の第１部材26と、平坦な第２部材27とを、交互に積層した（積上げた）コルゲートハニカム構造のものであって、紙面と直行方向にエアーの流れを受けて、集塵や脱臭等を行うものがある。また、図13に示すように、（横断面が）山部と谷部が交互に折曲形成されたプリーツ状フィルタ28と、このフィルタ28の形状を保持するためのシート状フィルタ29とから成り、矢印Ｃ方向に示すようにエアーの流れを受けるものがある。
【０００３】
【発明が解決しようとする課題】
しかし、従来のエアーフィルタは、製作時に、コルゲート加工と所定厚さへの切断工程、あるいは、プリーツ加工を施す時に、多大な手間を必要としていた。
そこで、本発明は、コルゲート加工と所定厚さ切断工程、あるいはプリーツ加工を省略して容易に製作することができるとともに、粉塵の捕集効率が良いエアーフィルタ及びその製法を提供することを目的とする。
【０００４】
【課題を解決するための手段】
上述の目的を達成するために、本発明に係るエアーフィルタは、合成繊維糸を立体的に編んだ厚手シート状編織物が、表て面皮側と裏面皮側となるように厚み方向中間位置でスライス状に切断分離され、上記表て面皮又は上記裏面皮を一面側とすると共に、他面側に多数の短繊維が立毛突設され、さらに、全体的に帯電処理が施されているエアーフィルタであって、上記合成繊維糸が、曲げたときに毛羽立つような切り目が入れられ、又は多数の傷が付けられているものである。
【０００５】
また、合成繊維糸を立体的に編んだ厚手シート状編織物が、表て面皮側と裏面皮側となるように厚み方向中間位置でスライス状に切断分離され、上記表て面皮又は上記裏面皮を一面側とすると共に、他面側に多数の短繊維が立毛突設され、さらに、全体的に帯電処理が施されていると共に、立毛突設された上記短繊維がカールしているエアーフィルタであって、上記合成繊維糸が、曲げたときに毛羽立つような切り目が入れられ、又は多数の傷が付けられているものである。
【０００６】
また、本発明に係るエアーフィルタの製法は、合成繊維糸を、曲げたときに毛羽立つような切り目を入れ、又は多数の傷を付けるとともに立体的に編んで厚手シート状編織物を作り、該厚手シート状編織物に帯電処理を施し、次に、上記厚手シート状編織物を厚み方向中間位置でスライス状に切断分離して、表て面皮・裏面皮に多数の短繊維が立毛突設した２枚のエアーフィルタを作製する方法である。
【０００７】
また、合成繊維糸を、曲げたときに毛羽立つような切り目を入れ、又は多数の傷を付けるとともに立体的に編んで厚手シート状編織物を作り、次に、該厚手シート状編織物を厚み方向中間位置でスライス状に切断分離して、表て面皮・裏面皮に多数の短繊維が立毛突設した２枚のエアーフィルタ半製品を作製し、該エアーフィルタ半製品に帯電処理を施す方法である。
【０００８】
また、合成繊維糸を、曲げたときに毛羽立つような切り目を入れ、又は多数の傷を付けるとともに立体的に編んで厚手シート状編織物を作り、次に、該厚手シート状編織物を厚み方向中間位置でスライス状に切断分離して、表て面皮・裏面皮に立毛突設した多数の短繊維を加熱して、上記短繊維をカールさせて、２枚のエアーフィルタ半製品を作製し、その後、帯電処理を施す方法である。
【０００９】
【発明の実施の形態】
以下、実施の形態を示す図面に基づき、本発明を詳説する。
【００１０】
図１〜図３は、参考例１を示す。このエアーフィルタＦは、集塵フィルタとして使用され、図２の矢印Ａ方向のエアーの流れを受ける。エアーフィルタＦは、合成繊維糸１を立体的に編んだ厚手シート状編織物２に、帯電（加工）処理───エレクトレット───が施されている。
【００１１】
合成繊維糸１は、ポリプロピレンから成る。また、合成繊維糸１は、モノフィラメントから成り、曲げたときに毛羽立つような切り目が入れられ、又は多数の傷が付けられている。合成繊維糸１を立体的に編機にて編む際に、（従来は潤滑油をガイド孔や針先等に付着させていたのに対し、）潤滑油の使用を省略して、無潤滑編み（方法）にて、上記切り目や多数の傷を、合成繊維糸１の表面に付けることができる。この切り目又は多数の傷付けによって、合成繊維糸１の表面積が増加し、帯電処理を行うときに、帯電しやすい。また、集塵効果が向上する。なお、図２に於て、断面部（斜線部）は、図示を簡略化したが、合成繊維糸１が編まれているものである（以下の図４，５，６，７，８，10に於ても、同様とする）。
【００１２】
図４・図５は、第１の実施の形態を示す。合成繊維糸１を立体的に編んだ厚手シート状編織物２（図１・図２参照）が、表て面皮３側と裏面皮４側となるように厚み方向中間位置でスライス状に切断分離され、表て面皮３又は裏面皮４を一面側とすると共に、他面側に多数の短繊維５が立毛突設され、さらに、全体的に帯電処理が施されている。そして、図１・図２で述べたように、合成繊維糸１は、ポリプロピレンから成る。また、合成繊維糸１は、モノフィラメントから成り、曲げたときに毛羽立つような切り目が入れられ、又は多数の傷が付けられている。合成繊維糸１を立体的に編機にて編む際に、（従来は潤滑油をガイド孔や針先等に付着させていたのに対し、）潤滑油の使用を省略して、無潤滑編み（方法）にて、上記切り目や多数の傷を、合成繊維糸１の表面に付けることができる。この切り目又は多数の傷付けによって、合成繊維糸１の表面積が増加し、帯電処理を行うときに、帯電しやすい。また、集塵効果が向上する。
【００１３】
図６・図７は、第２の実施の形態を示す。合成繊維糸１を立体的に編んだ厚手シート状編織物２（図１・図２参照）が、表て面皮３側と裏面皮４側となるように厚み方向中間位置でスライス状に切断分離され、表て面皮３又は裏面皮４を一面側とすると共に、他面側に多数の短繊維５が立毛突設される。さらに、全体的に帯電処理が施されていると共に、立毛突設された短繊維５がカールしている。このカールの状態は、図例ではＪ字型であるが、これ以外に、螺旋型、ゼンマイ型、渦巻型、その他リング状等自由である。
【００１４】
図８・図９は、参考例２を示す。マルチフィラメントの合成繊維糸１を立体的に編んだ厚手シート状編織物２が、表て面皮３側と裏面皮４側となるように厚み方向中間位置でスライス状に切断分離され、表て面皮３又は裏面皮４を一面側とすると共に、他面側に多数のマルチフィラメントから成る短繊維５が立毛突設される。さらに、全体的に帯電処理が施されている。即ち、図９の断面図に示すように、１本の短繊維５は、数本〜数10本の極細のフィラメント６を集束して成る。
【００１５】
図10は、参考例３を示す。マルチフィラメントの合成繊維糸１を立体的に編んだ厚手シート状編織物２（図１・図２参照）が、表て面皮３側と裏面皮４側となるように厚み方向中間位置でスライス状に切断分離され、表て面皮３又は裏面皮４を一面側とすると共に、他面側に多数のマルチフィラメントから成る短繊維５が立毛突設される。さらに、全体的に帯電処理が施されている。立毛突設されたマルチフィラメントから成る短繊維５の各フィラメント６がカールしている。好ましくは、カールした先端部７が四方八方に自由に分散分離状とすることで、集塵効果を高める。
【００１６】
次に、参考例１に於けるエアーフィルタＦの製法について説明する（図１・図２参照）。合成繊維糸１を立体的に編んで厚手シート状編織物２を作り、厚手シート状編織物２に帯電処理を施す。
【００１７】
次に、第１の実施の形態に於けるエアーフィルタＦの製法について説明する（図４・図５参照）。合成繊維糸１を立体的に編んで厚手シート状編織物２を作り、厚手シート状編織物２に帯電処理を施し、次に、厚み方向中間位置でスライス状に切断分離して、表て面皮３・裏面皮４に多数の短繊維５が立毛突設した２枚のエアーフィルタＦ，Ｆを作製する。
【００１８】
第１の実施の形態に於けるエアーフィルタＦの他の製法について説明する。まず、合成繊維糸１を立体的に編んで厚手シート状編織物２を作る。次に、厚み方向中間位置でスライス状に切断分離して、表て面皮３・裏面皮４に多数の短繊維５が立毛突設した２枚のエアーフィルタ半製品Ｘ1 ，Ｘ1 を作製する。その後、エアーフィルタ半製品Ｘ1 に帯電処理を施し、エアーフィルタＦ，Ｆを作製する。
【００１９】
第２の実施の形態に於けるエアーフィルタＦの製法について説明する（図６・図７参照）。まず、合成繊維糸１を立体的に編んで厚手シート状編織物２を作る。次に、厚み方向中間位置でスライス状に切断分離して、表て面皮３・裏面皮４に立毛突設した多数の短繊維５を加熱して、短繊維５をカールさせて、２枚のエアーフィルタ半製品Ｘ2 ，Ｘ2 を作製する。その後、このエアーフィルタ半製品Ｘ2 に帯電処理を施し、エアーフィルタＦ，Ｆを作製する。
【００２０】
参考例２に於けるエアーフィルタＦの製法について説明する（図８参照）。まず、マルチフィラメントの合成繊維糸１（図９参照）を立体的に編んで厚手シート状編織物２を作る。次に、厚み方向中間位置でスライス状に切断分離して、表て面皮３・裏面皮４に多数の短繊維５が立毛突設した２枚のエアーフィルタ半製品Ｘ1 ，Ｘ1 を作製する。上記切断分離によって、切断側先端部７が自由に分散分離状とされる。その後、エアーフィルタ半製品Ｘ1 に帯電処理を施す。
【００２１】
参考例３に於けるエアーフィルタＦの製法について説明する（図10参照）。まず、マルチフィラメントの合成繊維糸１を立体的に編んで厚手シート状編織物２を作る。次に、厚み方向中間位置でスライス状に切断分離する。この切断分離によって、切断側先端部７が自由に分散分離状とされる。
【００２２】
表て面皮３・裏面皮４に立毛突設した多数の短繊維を加熱して、短繊維５を加熱することによりカールさせて、２枚のエアーフィルタ半製品Ｘ2 ，Ｘ2 を作製し、その後、帯電処理を施す。
【００２３】
なお、本発明は、設計変更可能であって、例えば、合成繊維糸１としてモノフィラメント及びマルチフィラメントを共用した厚手シート状の混編織物２を作製して、このような混編織物２を、帯電処理したり、あるいは、さらにスライス状に切断分離しても自由である。例えば、図５と図８が混合（結合）されたような構造としたり、また、図７と図10が混合（結合）されたような構造とするも、自由である。
【００２４】
【発明の効果】
本発明は、上述の如く構成されるので、次に記載する効果を奏する。
【００２５】
（請求項１，２によれば）コルゲート加工やプリーツ加工を省略して容易に製作することができる。
【００２６】
（請求項１によれば）多数の立毛突設した短繊維５を有するので、粉塵の捕集効率が良い。
（請求項２によれば）より効率良く粉塵を捕集することができる。
【００２７】
（請求項３，４，５によれば）コルゲート加工やプリーツ加工を省略して容易に製作することができる。
【００２８】
（請求項３，４によれば）粉塵の捕集効率が良いエアーフィルタＦを容易に製作することができる。
（請求項５によれば）粉塵の捕集効率がより良いエアーフィルタＦを容易に製作することができる。
【図面の簡単な説明】
【図１】  参考例１を示す斜視図である。
【図２】  断面側面図である。
【図３】  モノフィラメントを示す拡大断面図である。
【図４】  本発明の第１の実施の形態に於けるエアーフィルタ半製品を示す断面側面図である。
【図５】  エアーフィルタを示す断面側面図である。
【図６】  第２の実施の形態に於けるエアーフィルタ半製品を示す断面側面図である。
【図７】  エアーフィルタを示す断面側面図である。
【図８】  参考例２に於けるエアーフィルタ半製品を示す断面側面図である。
【図９】  マルチフィラメントを示す拡大断面図である。
【図10】  参考例３に於けるエアーフィルタ半製品を示す断面側面図である。
【図11】  比較例の寸法形状を示す拡大断面正面図である。
【図12】  従来例を示す断面正面図である。
【図13】  他の従来例を示す断面正面図である。
【符号の説明】
１  合成繊維糸
２  厚手シート状編織物
３  表て面皮
４  裏面皮
５  短繊維
６  フィラメント
７  切断側先端部
Ｆ  エアーフィルタ
Ｘ1 エアーフィルタ半製品
Ｘ2 エアーフィルタ半製品
【図１】
0003721347.tif 000002
【図２】
0003721347.tif 000003
【図３】
0003721347.tif 000004
【図４】
0003721347.tif 000005
【図５】
0003721347.tif 000006
【図６】
0003721347.tif 000007
【図７】
0003721347.tif 000008
【図８】
0003721347.tif 000009
【図９】
0003721347.tif 000010
【図１０】
0003721347.tif 000011
【図１１】
0003721347.tif 000012
【図１２】
0003721347.tif 000013
【図１３】
0003721347.tif 000014